СПОСОБ ПОЛУЧЕНИЯ ЦИАНОВОДОРОДА ПРИ КАТАЛИТИЧЕСКОМ ОКИСЛЕНИИ В АММИАЧНОЙ СРЕДЕ

1. Способ окисления в аммиачной среде исходного продукта в виде спирта или нитрила, или смеси спирта и нитрила до циановодорода, включающий
введение упомянутого исходного продукта вместе с аммиаком и кислородом в зону реакции в присутствии модифицированного Mn-P катализатора, имеющего следующую эмпирическую формулу:
a
1
b
x
MnPAO,
где А - один или более элементов K, Ca, Mo, Zn, Fe или их смеси; а = от 1 до 1,5; b = от 0,01 до 1,0 и x - это общее количество атомов кислорода, определенное по степени окисления присутствующих элементов.
2. Способ по п.1, в котором катализатор находится на подложке.
2
2
3
2
3. Способ по п.2, в котором подложку выбирают из группы, состоящей из TiO, AlO и SiO.
2
4. Способ по п.3, в котором подложкой является SiO.
5. Способ по п.1, в котором упомянутым исходным спиртом является метанол.
6. Способ по п.1, в котором упомянутый кислород подают в виде воздуха.
7. Способ по п.1, в котором упомянутым исходным нитрилом является пропионитрил.
8. Способ по п.7, в котором А является Fe.
9. Способ по п.1, в котором упомянутый модифицированный Mn-P катализатор используют в виде псевдоожиженного слоя катализатора.
10. Катализатор окисления в аммиачной среде исходного продукта в виде спиртов или нитрилов, или смеси спиртов и нитрилов до циановодорода, имеющий следующую эмпирическую формулу:
a
1
b
x
MnPAO,
где А - один или более элементов K, Ca, Mo, Zn, Fe или их сочетание; а = от 1 до 1,5; b = от 0,01 до 1,0 и x - это общее количество атомов кислорода, определенное по степени окисления присутствующих элементов.
11. Катализатор по п.10, в котором упомянутый катализатор находится на подложке.
2
2
3
2
12. Катализатор по п.11, в котором подложку выбирают из группы, состоящей из TiO, AlO и SiO.
2
13. Катализатор по п.12, в котором подложкой является SiO.